(57)【要約】【課題】摺動特性及び耐摩耗性に優れた燃料ポンプ用カーボン整流子及びカーボンブラシ、並びに、これらカーボン整流子及びカーボンブラシを組み込んだ燃料ポンプを提供する。【解決手段】少なくともブラシと接触する接触部が不定形炭素を含んで構成される燃料ポンプ用カーボン整流子であって、不定形炭素の含有量が、０．２重量％以上、５重量％未満であることを特徴とする。また、カーボン整流子に接触して摺動する、不定形炭素を含んで構成される燃料ポンプ用カーボンブラシであって、不定形炭素の含有量が、０．２重量％以上、５重量％以下であることを特徴とする。さらに、燃料ポンプが、上記構成のカーボン整流子と上記構成のカーボンブラシを含むことを特徴とする。【選択図】  図１
2008259352.tif 000002
【特許請求の範囲】
【請求項１】
少なくともブラシと接触する接触部が不定形炭素を含んで構成される燃料ポンプ用カーボン整流子であって、
前記不定形炭素の含有量が、０．２重量％以上、５重量％未満であることを特徴とする燃料ポンプ用カーボン整流子。
【請求項２】
前記不定形炭素の粒度分布の範囲が３〜７０μｍである請求項１記載の燃料ポンプ用カーボン整流子。
【請求項３】
固体潤滑剤を含有する請求項１記載の燃料ポンプ用カーボン整流子。
【請求項４】
カーボン整流子に接触して摺動する、不定形炭素を含んで構成される燃料ポンプ用カーボンブラシであって、
不定形炭素の含有量が、０．２重量％以上、５重量％以下であることを特徴とする燃料ポンプ用カーボンブラシ。
【請求項５】
不定形炭素の粒度分布の範囲が３〜７０μｍである請求項４記載の燃料ポンプ用カーボンブラシ。
【請求項６】
固体潤滑剤を含有する請求項４記載の燃料ポンプ用カーボンブラシ。
【請求項７】
請求項１記載のカーボン整流子と請求項４記載のカーボンブラシを含むことを特徴とする燃料ポンプ。
【発明の詳細な説明】
【技術分野】
【０００１】
本発明は、燃料ポンプ用カーボン整流子及びカーボンブラシ、並びに、これらカーボン整流子及びカーボンブラシを組み込んだ燃料ポンプに関する。
【背景技術】
【０００２】
従来より、例えば自動車等の内燃機関において燃料ポンプが多く使用されている。モータ部の複数に分割された整流子の接触部がブラシと摺動することによりコイルを巻回した電機子に電源から電流が供給され、電機子が回転する。この電機子の回転によりポンプ部のインペラが回転し燃料が燃料タンクから吸い上げられ、内燃機関に供給される。
【０００３】
整流子は銅で形成されることが一般的である。銅製の接触部と摺動するブラシの硬度が低いとブラシの摩耗が激しく寿命が短くなるので、例えば硬度の高い無定形炭素をカーボン材に含有してブラシを形成し耐摩耗性を向上させることが考えられる。しかし、銅製の接触部は、例えば酸化した燃料や硫黄成分を含む燃料と反応して腐食することがある。また、導電性を有する硫化銅が生成されることにより、複数に分割されている接触部が電気的に接続する可能性がある。接触部が燃料と反応することを防止するために、例えば、特許文献１に開示されているように接触部をカーボン材で形成するものが知られている。
【０００４】
しかしながら、カーボン材で形成した接触部は銅製の接触部に比べて機械的強度が劣るので、カーボン材で形成した接触部と無定形炭素を含有して形成したブラシを摺動させると接触部の摩耗速度が速くなり、接触部が摩耗限界に達するまでの寿命が短くなるという問題がある。
【０００５】
そこで、天然黒鉛に５〜３０重量％の無定形炭素を含有する方法も特許文献２に開示されている。また、天然黒鉛に３０〜８０重量％の無定形炭素を含有する方法も特許文献３に開示されている。
【０００６】
一方、通常、銅製の整流子に適用するためのカーボンブラシは、アーク痕対策として、ブラシに研磨性を付与している。そのため、銅製の整流子にカーボンブラシをそのまま適用すると、整流子の摩耗量が増大するだけである。カーボン整流子は上記各特許文献で提案されているものの、カーボン整流子と接触し摺動するカーボンブラシについては、整流子とカーボンブラシは同材質のものが良いという程度の開示に留まっている。即ち、カーボン整流子の摩耗量が少ないカーボンブラシについては、殆ど着目されていないのが現状である（例えば特許文献４参照）。
【０００７】
【特許文献１】米国特許第５１７５４６３号明細書
【特許文献２】特開平１０−１６２９２３号公報
【特許文献３】特開平２００５−５７９８５号公報
【特許文献４】特開平２００６−４２４６３号公報
【発明の開示】
【発明が解決しようとする課題】
【０００８】
上記従来例はいずれも、カーボン整流子又はカーボンブラシのいずれか一方のみの耐摩耗性を向上することに着目されたものである。しかしながら、カーボン整流子及びカーボンブラシを燃料ポンプに組み込むためには、カーボン整流子及びカーボンブラシ両者の摩擦量のバランスを考慮する必要がある。例えば、カーボン整流子について不定形炭素の含有量を大きくすると、カーボン整流子の硬度が高くなるのでカーボン整流子の摩耗量は少なくなる一方、カーボンブラシの摩擦量は多くなる。加えて、カーボン整流子の硬度が高くなると、カーボンブラシとの摩擦が大きくなり（摺動特性の悪化）、そのため、カーボンブラシがカーボン整流子の接触面上で部分的に浮き上がり、この部分的な浮き上り状態と、全面接触状態とが極めて短い周期で繰り返えされることになる。このような状態になると、カーボンブラシとカーボン整流子の接触面積が実質的に小さくなるので、カーボンブラシとカーボン整流子との間の接触抵抗が大きくなって、接触電圧の降下が大きくなる。これにより、電機子の駆動電圧が低下するのでポンプ効率が低下し、特に、大容量のポンプには使えないという問題がある。
上記課題は、カーボンブラシにおける不定形炭素の含有量を多くした場合についても同様の課題が発生する。
【０００９】
そこで、カーボン整流子及びカーボンブラシ両者の摩擦量のバランスを考慮して、摺動特性と耐摩耗性を同時に満し得るカーボン整流子及びカーボンブラシ、並びに、これらカーボン整流子及びカーボンブラシを組み込んだ燃料ポンプが要望されていた。
【００１０】
本発明は、上記の実情を鑑みて考え出されたものであり、その目的は、摺動特性及び耐摩耗性に優れた燃料ポンプ用カーボン整流子及びカーボンブラシ、並びに、これらカーボン整流子及びカーボンブラシを組み込んだ燃料ポンプを提供することである。
【課題を解決するための手段】
【００１１】
上記目的を達成するため本発明は、少なくともブラシと接触する接触部が不定形炭素を含んで構成される燃料ポンプ用カーボン整流子であって、前記不定形炭素の含有量が、０．２重量％以上、５重量％未満であることを特徴とする。
【００１２】
カーボン整流子における不定形炭素の含有量を上記範囲に規制するのは以下の理由による。即ち、不定形炭素の含有量が０．２重量％未満であると、硬度が低すぎて、摩耗量が多すぎることになるからである。また、不定形炭素の含有量が５重量％以上であると、カーボン整流子の摩耗量は少なくなるが、カーボン整流子に接触するカーボンブラシの摩耗量が多すぎることになり、カーボンブラシの寿命が短くなる。加えて、不定形炭素の含有量が５重量％以上であると、カーボン整流子の硬度が高くなりすぎて、ブラシと整流子の摺動特性が悪化し、これに起因して接触抵抗が大きくなり、ブラシと整流子間の接触電圧降下が大きくなるからである。従って、不定形炭素の含有量を上記範囲とすることにより、摺動特性及び耐摩耗性に優れた燃料ポンプ用カーボン整流子が得られることになる。
【００１３】
本発明に係る燃料ポンプ用カーボン整流子においては、不定形炭素の粒度分布の範囲が３〜７０μｍであるのが好ましい。
ここで、不定形炭素の粒度分布の範囲が３〜７０μｍとは、図６に示す不定形炭素の粒度分布のうち、粒度がα１μｍ（３μｍ）より小さい範囲、及び粒度がα２μｍ（７０μｍ）より大きい範囲をそれぞれ除き、粒度がα１μｍ（３μｍ）〜α２μｍ（７０μｍ）の範囲内のものに粒度調整された不定形炭素であることを意味する。
不定形炭素の粒度分布の範囲を上記範囲に規制するのは、以下の理由による。即ち、粒度が７０μｍを超えると、粒子同士間の摩擦力が大きくなり、摩耗に強いが滑りが悪くなり、そのため、カーボン整流子の摩耗量は抑制されるが、カーボン整流子とカーボンブラシ間の摺動特性が悪化して接触電圧降下が大きくなる。一方、粒度が小さいと、粒子同士間の摩擦力が小さくなり、滑りが良好となるためカーボン整流子とカーボンブラシ間の摺動特性が良好となって接触電圧降下が抑制される。しかし、粒子が小さくなると不定形炭素による耐摩耗性効果が低下するため、カーボン整流子の摩耗量は大きくなる。そこで、不定形炭素の粒度分布の範囲を３〜７０μｍとすることにより、摺動特性及び耐摩耗性が良好なカーボン整流子が得られることになる。
【００１４】
本発明に係る燃料ポンプ用カーボン整流子においては、固体潤滑剤、例えばタルク、ニ硫化タングステン又は二硫化モリブデンなどを含有する場合もある。
タルク等の固体潤滑剤の含有により、カーボン整流子に自己潤滑性が付与され、耐摩耗性がさらに向上する。
【００１５】
また本発明は、カーボン整流子に接触して摺動する、不定形炭素を含んで構成される燃料ポンプ用カーボンブラシであって、不定形炭素の含有量が、０．２重量％以上、５重量％以下であることを特徴とする。
カーボンブラシにおける不定形炭素の含有量を上記範囲に規制するのは、上記カーボン整流子における不定形炭素の含有量を規制する理由と同様である。即ち、カーボンブラシにおける不定形炭素の含有量が０．２重量％未満であると、硬度が低すぎて、カーボンブラシの摩耗量が多すぎることになるからである。また、カーボンブラシにおける不定形炭素の含有量が５重量％を超えると、カーボンブラシの摩耗量は少なくなるが、カーボンブラシに接触するカーボン整流子の摩耗量が多すぎることになり、カーボン整流子の寿命が短くなる。加えて、不定形炭素の含有量が５重量％を超えると、カーボンブラシの硬度が高すぎて、ブラシと整流子の摺動特性が悪化し、これに起因して接触抵抗が大きくなり、ブラシと整流子との間の接触電圧降下が大きくなるからである。従って、不定形炭素の含有量を上記範囲とすることにより、摺動特性及び耐摩耗性に優れた燃料ポンプ用カーボンブラシが得られることになる。
【００１６】
本発明に係る燃料ポンプ用カーボンブラシにおいては、不定形炭素の粒度分布の範囲が３〜７０μｍであるのが好ましい。
カーボンブラシにおける不定形炭素の粒度分布の範囲を上記範囲に規制するのは、上記した燃料ポンプ用カーボン整流子における不定形炭素の粒度分布の範囲を規制する理由と同様である。即ち、粒度が７０μｍを超えると、粒子同士間の摩擦力が大きくなり、カーボンブラシの摩耗量は抑制されるが、カーボン整流子とカーボンブラシ間の接触抵抗が増加して接触電圧降下が大きくなる。一方、粒度が小さいと、粒子同士間の摩擦力が小さくなり、カーボン整流子とカーボンブラシ間の接触抵抗が小さくなって接触電圧降下が抑制されるが、カーボンブラシの摩耗量は大きくなる。そこで、不定形炭素の粒度分布の範囲を３〜７０μｍとすることにより、摺動特性及び耐摩耗性が良好なカーボンブラシが得られることになる。
【００１７】
本発明に係る燃料ポンプ用カーボンブラシにおいては、固体潤滑剤、例えばタルク、ニ硫化タングステン又は二硫化モリブデンなどを含有する場合もある。
このような構成により、上記した燃料ポンプ用整流子の場合と同様に、カーボンブラシに自己潤滑性が付与されるので、カーボンブラシの耐摩耗性がさらに向上する。
【００１８】
また、本発明は燃料ポンプであって、請求項１記載のカーボン整流子と請求項４記載のカーボンブラシを含むことを特徴とする。
このような構成により、摺動特性及び耐摩耗性に優れた燃料ポンプを構成することができる。
【発明の効果】
【００１９】
本発明に係る燃料ポンプ用カーボン整流子によれば、不定形炭素の含有量が、０．２重量％以上、５重量％未満とされることにより、摺動特性及び耐摩耗性が向上する。
また、本発明に係る燃料ポンプ用カーボンブラシによれば、不定形炭素の含有量が、０．２重量％以上、５重量％以下とされることにより、摺動特性及び耐摩耗性が向上する。
また、本発明に係る燃料ポンプによれば、本発明に係る燃料ポンプ用カーボン整流子と、本発明に係る燃料ポンプ用カーボンブラシとを組み込むことにより、摺動特性及び耐摩耗性に優れた燃料ポンプが得られる。
【発明を実施するための最良の形態】
【００２０】
以下、本発明を実施の形態に基づいて詳述する。なお、本発明は、以下の実施の形態に限定されるものではない。
【００２１】
（本発明に係る燃料ポンプの構成）
図１は本発明に係る燃料ポンプの断面図である。図に示すように、燃料ポンプ２０はポンプ部２１とこのポンプ部２１を駆動する電磁駆動部としてのモータ部２２とから構成されている。モータ部２２はブラシ付の直流モータであり、円筒状のハウジング２３内に永久磁石２４を環状に配置し、この永久磁石２４の内周側に同心円上に電機子２５を配置した構成となっている。
【００２２】
ポンプ部２１は、ケーシング本体２６、ケーシングカバー２７およびインペラ２８等から構成され、ケーシング本体２６およびケーシングカバー２７は、例えばアルミのダイカスト成形により形成されている。ケーシング本体２６はハウジング２３の一方の端部内側に圧入固定されており、その中心に嵌着された軸受２９が電機子２５の回転シャフト３０を回転自在に支持している。ポンプ部２１で吸入された燃料はモータ部２２内に圧送される。一方、ケーシングカバー２７は、ケーシング本体２６に被せられた状態でハウジング２３の一端にかしめ等により固定されている。このケーシングカバー２７の中心にはスラスト軸受３１が固定され、これによって回転シャフト３０のスラスト荷重が受けられるようになっている。ケーシングカバー２７には吸入口３２が形成されており、図示しない燃料タンク内の燃料が吸入口３２からポンプ部２１のポンプ流路３３に吸入される。ケーシング本体２６およびケーシングカバー２７により一つのケーシングが構成され、その内部にインペラ２８が回転自在に収容されている。
【００２３】
インペラ２８の周縁部には羽根片が形成されており、インペラ２８の回転により吸入口３２からポンプ流路３３に吸入された燃料はモータ部２２内に圧送される。電機子２５はモータ部２２内に回転自在に収容され、図示しないコイルがコア３４の外周に巻回されている。カーボン整流子１は電機子２５の上部に配設されており、図示しない電源から、コネクタ３５に埋設されたターミナル３６、図示しないカーボンブラシ、整流子１を介して電機子２５のコイルに電力が供給されるようになっている。
【００２４】
電機子２５のコイルが通電されて電機子２５が回転すると、この電機子２５の回転シャフト３０とともにインペラ２８が回転する。インペラ２８が回転すると、吸入口３２からポンプ流路３３内に燃料が吸入され、この燃料がインペラ２８の各羽根片から運動エネルギーを受けてポンプ流路３３内からモータ部２２の内部に圧送される。モータ部２２の内部に圧送された燃料は、電機子２５の周囲を通過して燃料吐出口３７から吐出される。
【００２５】
（カーボン整流子の構造）
次いで、カーボン整流子１の構造について説明する。カーボン整流子１は、図２および図３に示すように等角度間隔に分割された８個のセグメント２と、セグメント２を支持する樹脂製の支持部３とで構成されている。各セグメント２は、接触部４および接触部４と電気的に接続している銅製端子部５からなる。各セグメント２を分割している溝は支持部３にまで達しているので、各セグメント３は互いに電気的に絶縁されている。爪部５ａは各端子部５の外周側に突出しており、コイルと電気的に接続している。
【００２６】
（カーボン整流子の製造方法）
上記構成の整流子１は、次のように製造されている。
まず、端子部５と接触する接触部２の端面にニッケルめっきを施し、このニッケル面と端子部５とをハンダ付けする。端子部５は外周に爪部５ａを有する円板状の銅製であり、接触部２はカーボン材と結合剤とで構成され、この結合剤が、炭化されているものである。そして、端子部５に樹脂をモールドして支持部３を形成し、この支持部３に達するまで接触部４および端子部５を分割し、接触部４および端子部５を形成する。この後、爪部５ａにコイルをヒュージングして接触部４とコイルとを電気的に接続する。
【００２７】
ここで、接触部２を構成するカーボン材は、不定形炭素が、０．２重量％以上、５重量％未満で残りが天然黒鉛、人造黒鉛または天然黒鉛及び人造黒鉛の混合物のいずれかである。接触部２は、これら混合物に、フェノール樹脂を結合剤として２５重量％混合し、混練した後、平均粒径が１００μｍ以下になるように粉砕し、これを所定形状に成型した後、非酸化性雰囲気中７００〜９００℃で焼成し、結合剤を炭化させる。結合剤としては、フェノール樹脂に代えて、フェノール樹脂以外の熱硬化性樹脂、コールタールピッチ又はピッチのいずれであってもよい。
【００２８】
上記のように不定形炭素の含有量を０．２重量％以上、５重量％未満とすることにより、摺動特性及び耐摩耗性に優れた燃料ポンプ用カーボン整流子が得られる。
【００２９】
また、カーボン整流子に含有される不定形炭素は、その粒度分布の範囲が３〜７０μｍ、望ましくは、５〜５０μｍとされる。
更に、カーボン整流子１は、自己潤滑性を付与するために、タルク、ＭｏＳ2（二硫化モリブデン）、又はＷＳ2（二硫化タングステン）等の固体潤滑剤が添加されたものでもよい。固体潤滑剤の添加量は０．２〜５重量％であるのが好ましい。
【００３０】
（カーボンブラシの構造及び製造方法）
本発明に係るカーボンブラシ１１は、例えば、図４に示すような形状で、その一部にはリード１２が接続されている。このカーボンブラシ１１は、カーボン材と結合剤とで構成され、この結合剤が炭化されているものである。
【００３１】
カーボンブラシ１１の具体的な製造方法は以下の通りである。即ち、カーボンブラシ１１を構成するカーボン材は、不定形炭素が、０．２重量％以上、５重量％以下で、残りが天然黒鉛、人造黒鉛または天然黒鉛及び人造黒鉛の混合物のいずれかである。カーボンブラシ１１は、これら混合物に、フェノール樹脂を結合剤として２０重量％混合し、混練した後、平均粒径が１００μｍ以下になるように粉砕し、これを所定形状に成型した後、非酸化性雰囲気中７００〜９００℃で焼成し、結合剤を炭化させる。結合剤としては、フェノール樹脂に代えて、フェノール樹脂以外の熱硬化性樹脂、コールタールピッチ又はピッチのいずれであってもよい。
【００３２】
上記のように不定形炭素の含有量を０．２重量％以上、５重量％未満とすることにより、摺動特性及び耐摩耗性に優れた燃料ポンプ用カーボンブラシが得られる。
【００３３】
また、カーボンブラシに含有される不定形炭素は、その粒度分布の範囲が３〜７０μｍ、望ましくは、５〜５０μｍとされる。
更に、カーボンブラシ１１は、自己潤滑性を付与するために、タルク、ＭｏＳ2（二硫化モリブデン）、又はＷＳ2（二硫化タングステン）等の固体潤滑剤が添加されたものでもよい。固体潤滑剤の添加量は０．２〜５重量％であるのが好ましい。
【実施例】
【００３４】
以下、実施例により本発明をより具体的に説明する。なお、本発明は以下の実施例によって何ら限定されるものではない。
【００３５】
（Ａ１）［カーボンブラシに配合した不定形炭素配合量と動特性の関係］
（実施例１）
不定形炭素０．２重量％、天然黒鉛９９．８重量％と、フェノール樹脂２０重量％を混合し、混練した。混練後、これらを乾燥し、平均粒径が１００μｍ以下になるように粉砕する。これを図４に示す形状に成型し、１０００℃以下で焼成することにより、カーボンブラシを作製した。このカーボンブラシを、図５に示す試験装置に設置することによってブラシ摩耗率、整流子摩耗率、接触電圧降下を測定したので、その結果を表１に示す。なお、図５に示す試験装置において使用される整流子１は、不定形炭素３重量％で残りが天然黒鉛のものを使用した。
【００３６】
【表１】
2008259352.tif 000003
【００３７】
図５に示す試験装置は、先端に整流子１が設けられたモータ１３と、整流子１に接触するカーボンブラシ１１と、カーボンブラシ１１を整流子１に付勢するスプリング１２とで構成されている。また、ブラシ摩耗率は、実際に燃料用ポンプのカーボンブラシとして使用した場合を想定して、石油系鉱物油１４雰囲気内で、下記の条件で行った。
整流子：φ２０（ｍｍ）
回転数：１００００（ｍｉｎ-1）
周速：１０（ｍ／ｓ）
電流：Ｄ．Ｃ．１０（Ａ）
【００３８】
（実施例２）
不定形炭素１重量％、天然黒鉛９９重量％とした以外は、実施例１と同様の方法によって、カーボンブラシを作製し、同様の試験を行ったので、その結果を表１に示す。
【００３９】
（実施例３）
不定形炭素３重量％、天然黒鉛９７重量％とした以外は、実施例１と同様の方法によって、カーボンブラシを作製し、同様の試験を行ったので、その結果を表１に示す。
【００４０】
（実施例４）
不定形炭素５重量％、天然黒鉛９５重量％とした以外は、実施例１と同様の方法によって、カーボンブラシを作製し、同様の試験を行ったので、その結果を表１に示す。
【００４１】
（比較例１）
天然黒鉛を１００重量％とした以外は、実施例１と同様の方法によって、カーボンブラシを作製し、同様の試験を行ったので、その結果を表１に示す。
【００４２】
（比較例２）
不定形炭素６重量％、天然黒鉛を９４重量％とした以外は、実施例１と同様の方法によって、カーボンブラシを作製し、同様の試験を行ったので、その結果を表１に示す。
【００４３】
（比較例３）
不定形炭素１０重量％、天然黒鉛を９０重量％とした以外は、実施例１と同様の方法によって、カーボンブラシを作製し、同様の試験を行ったので、その結果を表１に示す。
【００４４】
（試験結果の検討）
表１に示すように、実施例１〜４は整流子摩耗率、ブラシ摩耗率及び接触電圧降下のいずれもが良好であることが分かる。
これに対して、比較例１はブラシ摩耗率が大きいことが分かる。この結果、比較例１は、ブラシの寿命が短く、適切でないと認められる。このような結果が得られたのは、カーボンブラシにおける不定形炭素の含有量が０．２重量％未満であると、硬度が低すぎて、カーボンブラシの摩耗量が多くなったものと考えられる。
一方、比較例２，３は、ブラシ摩耗率は良好であるが、整流子摩耗率および接触電圧降下が大きすぎることが分かる。この結果、比較例２，３は燃料ホンプの効率の低下を招くことになるので、適切でないと認められる。このような結果が得られたのは、カーボンブラシにおける不定形炭素の含有量が５重量％を超えると、カーボンブラシの摩耗量は少なくなるが、カーボンブラシに接触するカーボン整流子の摩耗量が多すぎることになり、カーボン整流子の寿命が短くなる。加えて、カーボンブラシにおける不定形炭素の含有量が５重量％以上であると、カーボンブラシの硬度が高くなりすぎて、ブラシと整流子間の摺動特性が悪化し、これに起因して接触抵抗が大きくなり、ブラシと整流子間の接触電圧降下が大きくなったものと考えられる。
【００４５】
（Ａ２）［カーボン整流子に配合した不定形炭素配合量と動特性の関係］
（実施例５）
不定形炭素０．２重量％、天然黒鉛９９．８重量％と、フェノール樹脂２５重量％を混合し、混練した。混練後、これらを乾燥し、平均粒径が１００μｍ以下になるように粉砕し、これを図２及び図３に示す形状に成型し、１０００℃以下で焼成することにより、カーボン整流子を作製した。このカーボン整流子を上記実施例１と同様の試験を行ったので、その結果を表２に示す。なお、試験に用いたカーボンブラシは不定形炭素３重量％で残りが天然黒鉛のものを使用した。
【００４６】
【表２】
2008259352.tif 000004
【００４７】
（実施例６）
不定形炭素１重量％、天然黒鉛を９９重量％とした以外は、実施例５と同様の方法によって、カーボン整流子を作製し、同様の試験を行ったので、その結果を表２に示す。
【００４８】
（実施例７）
不定形炭素３重量％、天然黒鉛を９７重量％とした以外は、実施例５と同様の方法によって、カーボン整流子を作製し、同様の試験を行ったので、その結果を表２に示す。
【００４９】
（実施例８）
不定形炭素４．８重量％、天然黒鉛を９５．２重量％とした以外は、実施例５と同様の方法によって、カーボン整流子を作製し、同様の試験を行ったので、その結果を表２に示す。
【００５０】
（比較例４）
天然黒鉛を１００重量％とした以外は、実施例５と同様の方法によって、カーボン整流子を作製し、同様の試験を行ったので、その結果を表２に示す。
【００５１】
（比較例５）
不定形炭素６重量％、天然黒鉛を９４重量％とした以外は、実施例５と同様の方法によって、カーボン整流子を作製し、同様の試験を行ったので、その結果を表２に示す。
【００５２】
（比較例６））
不定形炭素１０重量％、天然黒鉛を９０重量％とした以外は、実施例５と同様の方法によって、カーボン整流子を作製し、同様の試験を行ったので、その結果を表２に示す。
【００５３】
（試験結果の検討）
表２に示すように、実施例５〜８は整流子摩耗率、ブラシ摩耗率及び接触電圧降下のいずれもが良好であることが分かる。
これに対して、比較例４は整流子摩耗率が大きいことが分かる。この結果、比較例４は、整流子の寿命が短く、適切でないと認められる。このような結果が得られたのは、カーボン整流子における不定形炭素の含有量が０．２重量％未満であると、硬度が低すぎて、カーボン整流子の摩耗量が多くなったものと考えられる。
一方、比較例５は、整流子摩耗率は良好であるが、接触電圧降下が１．９Ｖと高く、ブラシ摩耗率も大きすぎることが分かる。この結果、ブラシの寿命が短く、適切でないと認められる。比較例６は、ブラシ摩耗率が大きすぎることに加えて、接触電圧降下が大きすぎることが分かる。この結果、ブラシの寿命が短いことに加えて燃料ホンプの効率の低下を招くことになるので、適切でないと認められる。このような結果が得られたのは、カーボン整流子における不定形炭素の含有量が５重量％を超えると、カーボン整流子の摩耗量は少なくなるが、カーボン整流子に接触するカーボンブラシの摩耗量が多すぎることになり、カーボンブラシの寿命が短くなる。加えて、カーボン整流子における不定形炭素の含有量が５重量％以上であると、カーボン整流子の硬度が高くなりすぎて、ブラシと整流子間の摺動特性が悪化し、これに起因して接触抵抗が大きくなり、ブラシと整流子間の接触電圧降下が大きくなったものと考えられる。
【００５４】
（Ａ３）［カーボンブラシに配合したタルク配合量と動特性の関係］
（実施例９）
不定形炭素３重量％、天然黒鉛９７重量％と、タルク０．２重量％と、フェノール樹脂２０重量％とを混合し、混練した。混練後、これらを乾燥し、平均粒径が１００μｍ以下になるように粉砕し、これを図４に示す形状に成型し、１０００℃以下で焼成することにより、カーボンブラシを作製した。このカーボンブラシを上記実施例１と同様の試験を行ったので、その結果を表３に示す。なお、試験に用いたカーボン整流子は不定形炭素３重量％で残りが天然黒鉛のものを使用した。
【００５５】
【表３】
2008259352.tif 000005
【００５６】
（実施例１０）
タルクを１重量％とした以外は、実施例９と同様の方法によって、カーボンブラシを作製し、同様の試験を行ったので、その結果を表３に示す。
【００５７】
（実施例１１）
タルクを５重量％とした以外は、実施例９と同様の方法によって、カーボンブラシを作製し、同様の試験を行ったので、その結果を表３に示す。
【００５８】
（実施例１２）
タルクを６重量％とした以外は、実施例９と同様の方法によって、カーボンブラシを作製し、同様の試験を行ったので、その結果を表３に示す。
【００５９】
（実施例１３）
タルクを１０重量％とした以外は、実施例９と同様の方法によって、カーボンブラシを作製し、同様の試験を行ったので、その結果を表３に示す。
尚、表３には、表１に示した実施例３の結果も併せて示している。即ち、タルクを０重量％とした以外は、実施例９と同様の方法によって、カーボンブラシを作製し、同様の試験を行った場合の結果を表３に示している。
【００６０】
（試験結果の検討）
表３に示すように、実施例９〜１１は、実施例３に比べて接触電圧降下が小さいことが分かる。これに対して、実施例１２は実施例３と接触電圧降下が同じであり、実施例１３は実施例３に比べて接触電圧降下が大きいことが分かる。このような結果が得られたのは、カーボンブラシにタルクを０．２〜５重量％配合すると、カーボンブラシに自己潤滑性が付与されるので、摺動特性及び耐摩耗性がさらに向上したものと考えられる。
また、タルクの配合量が５重量％を超える場合に摺動抵抗性及び耐摩耗性が悪くなるのは、タルク摩耗粉の介在によって接触抵抗が増加し、摺動特性が逆に悪化したことによるものと考えられる。
【００６１】
（Ａ４）［カーボン整流子に配合したタルク配合量と動特性の関係］
（実施例１４）
不定形炭素３重量％と、天然黒鉛９７重量％と、タルク０．２重量％と、フェノール樹脂２５重量％とを混合し、混練した。混練後、これらを乾燥し、平均粒径が１００μｍ以下になるように粉砕し、これを図２及び図３に示す形状に成型し、１０００℃以下で焼成することにより、カーボン整流子を作製した。このカーボン整流子を上記実施例１と同様の試験を行ったので、その結果を表４に示す。なお、試験に用いたカーボンブラシは不定形炭素３重量％で残りが天然黒鉛のものを使用した。
【００６２】
【表４】
2008259352.tif 000006
【００６３】
（実施例１５）
タルクを１重量％とした以外は、実施例１４と同様の方法によって、カーボン整流子を作製し、同様の試験を行ったので、その結果を表４に示す。
【００６４】
（実施例１６）
タルクを５重量％とした以外は、実施例１４と同様の方法によって、カーボン整流子を作製し、同様の試験を行ったので、その結果を表４に示す。
【００６５】
（実施例１７）
タルクを６重量％とした以外は、実施例１４と同様の方法によって、カーボン整流子を作製し、同様の試験を行ったので、その結果を表４に示す。
【００６６】
（実施例１８）
タルクを１０重量％とした以外は、実施例１４と同様の方法によって、カーボン整流子を作製し、同様の試験を行ったので、その結果を表４に示す。
尚、表４には、表２に示した実施例７の結果も併せて示している。即ち、タルクを０重量％とした以外は、実施例１４と同様の方法によって、カーボン整流子を作製し、同様の試験を行った場合の結果を表４に示している。
【００６７】
（試験結果の検討）
表４に示すように、実施例１４〜１６は、実施例７に比べて接触電圧降下が小さいことが分かる。これに対して、実施例１７は実施例７と接触電圧降下が同じであり、実施例１８は実施例７に比べて接触電圧降下が大きいことが分かる。このような結果が得られたのは、カーボン整流子にタルクを０．２〜５重量％配合すると、カーボン整流子に自己潤滑性が付与されるので、摺動特性及び耐摩耗性がさらに向上したものと考えられる。
また、タルクの配合量が５重量％を超える場合に摺動抵抗性及び耐摩耗性が悪くなるのは、タルク摩耗粉の介在によって接触抵抗が増加し、摺動特性が逆に悪化したことによるものと考えられる。
【００６８】
（Ａ５）［カーボンブラシに配合した不定形炭素の粒度調整と動特性の関係］
（実施例１９）
不定形炭素の粒度分布の範囲が３〜７０μｍのもの３重量％、天然黒鉛９７重量％と、フェノール樹脂２０重量％とを混合し、混練した。混練後、これらを乾燥し、平均粒径が１００μｍ以下になるように粉砕し、これを図４に示す形状に成型し、１０００℃以下で焼成することにより、カーボンブラシを作製した。このカーボンブラシを用いて上記実施例１と同様の試験を行ったので、その結果を表５に示す。なお、試験に用いたカーボン整流子は不定形炭素３重量％で残りが天然黒鉛のものを使用した。
【００６９】
【表５】
2008259352.tif 000007
【００７０】
（実施例２０）
不定形炭素の粒度分布の範囲を５〜５０μｍとした以外は、実施例１９と同様の配合・方法によって、カーボンブラシを作製し、同様の試験を行ったので、その結果を表５に示す。
【００７１】
（実施例２１）
不定形炭素の粒度分布の範囲を１０〜３０μｍとした以外は、実施例１９と同様の配合・方法によって、カーボンブラシを作製し、同様の試験を行ったので、その結果を表５に示す。
【００７２】
（実施例２２）
不定形炭素の粒度分布の範囲を０．５〜１００μｍとした以外は、実施例１９と同様の配合・方法によって、カーボンブラシを作製し、同様の試験を行ったので、その結果を表５に示す。
【００７３】
（実施例２３）
不定形炭素の粒度分布の範囲を２〜８０μｍとした以外は、実施例１９と同様の配合・方法によって、カーボンブラシを作製し、同様の試験を行ったので、その結果を表５に示す。
【００７４】
（試験結果の検討）
表５に示すように、実施例１９〜２１は、実施例２２，２３に比べて接触電圧降下が小さいことが分かる。このような結果が得られたのは、以下の理由によると考えられる。即ち、実施例２２，２３は、粒度の上限値が７０μｍを超えるので、カーボンブラシとカーボン整流子間の摩擦力が大きくなり、そのため、カーボン整流子とカーボンブラシ間の摺動特性が悪化して接触電圧降下が大きくなったものと考えられる。なお、実施例２２，２３は、粒度の下限値が３μｍ未満なのでカーボンブラシとカーボン整流子間の摩擦力が小さくなるが、粒度の上限値が７０μｍを超えることに起因した粒子同士間の摩擦力増大の方が、粒度の下限値が３μｍ未満に起因した粒子同士間の摩擦力の減少より格段に大きいことから、結果的にカーボン整流子とカーボンブラシ間の摩擦力が大きくなり、そのため、カーボン整流子とカーボンブラシ間の摺動特性が悪化して接触電圧降下が大きくなったものと考えられる。
【００７５】
（Ａ６）［カーボン整流子に配合した不定形炭素の粒度調整と動特性の関係］
（実施例２４）
不定形炭素の粒度分布の範囲が３〜７０μｍのものを３重量％、天然黒鉛９７重量％と、フェノール樹脂２５重量％とを混合し、混練した。混練後、これらを乾燥し、平均粒径が１００μｍ以下になるように粉砕し、これを図２及び図３に示す形状に成型し、１０００℃以下で焼成することにより、カーボン整流子を作製した。このカーボン整流子を用いて上記実施例１と同様の試験を行ったので、その結果を表６に示す。なお、試験に用いたカーボンブラシは不定形炭素３重量％で残りが天然黒鉛のものを使用した。
【００７６】
【表６】
2008259352.tif 000008
【００７７】
（実施例２５）
不定形炭素の粒度分布の範囲を５〜５０μｍとした以外は、実施例２４と同様の配合・方法によって、カーボン整流子を作製し、同様の試験を行ったので、その結果を表６に示す。
【００７８】
（実施例２６）
不定形炭素の粒度分布の範囲を１０〜３０μｍとした以外は、実施例２４と同様の配合・方法によって、カーボン整流子を作製し、同様の試験を行ったので、その結果を表６に示す。
【００７９】
（実施例２７）
不定形炭素の粒度分布の範囲を０．５〜１００μｍとした以外は、実施例２４と同様の配合・方法によって、カーボン整流子を作製し、同様の試験を行ったので、その結果を表６に示す。
【００８０】
（実施例２８）
不定形炭素の粒度分布の範囲を２〜８０μｍとした以外は、実施例２４と同様の配合・方法によって、カーボン整流子を作製し、同様の試験を行ったので、その結果を表６に示す。
【００８１】
（試験結果の検討）
表６に示すように、実施例２４〜２６は、実施例２７，２８に比べて接触電圧降下が小さいことが分かる。このような結果が得られたのは、以下の理由によると考えられる。即ち、実施例２７，２８は、粒度の上限値が７０μｍを超えるので、カーボン整流子とカーボンブラシ間の摩擦力が大きくなり、そのため、カーボン整流子とカーボンブラシ間の摺動接触性が悪化して接触電圧降下が大きくなったものと考えられる。なお、実施例２７，２８は、粒度の下限値が３μｍ未満なので粒子同士間の摩擦力が小さくなるが、粒度の上限値が７０μｍを超えることに起因したカーボン整流子とカーボンブラシ間の摩擦力増大の方が、粒度の下限値が３μｍ未満に起因したカーボン整流子とカーボンブラシ間の摩擦力の減少より格段に大きいことから、結果的に粒子同士間の摩擦力が大きくなり、そのため、カーボン整流子とカーボンブラシ間の摺動特性が悪化して接触電圧降下が大きくなったものと考えられる。
【産業上の利用可能性】
【００８２】
本発明は、内燃機関の燃料ポンプ用カーボン整流子、内燃機関の燃料ポンプ用カーボンブラシ、内燃機関の燃料ポンプ等に適用することができる。
【図面の簡単な説明】
【００８３】
【図１】本発明に係る燃料ポンプの断面図。
【図２】本発明に係るカーボン整流子の一例を示す図。
【図３】図２におけるＡ−Ａ線断面図。
【図４】本発明に係るカーボンブラシの一例を示す斜視図。
【図５】本発明に係るカーボン整流子又本発明に係るカーボンブラシの試験装置の概略図。
【図６】不定形炭素の粒度分布を示す図。
【符号の説明】
【００８４】
１：カーボン整流子                ２：セグメント
３：支持部                        ４：接触部
５：端子部                      １１：カーボンブラシ
２０：燃料ポンプ
【図１】
2008259352.tif 000009
【図２】
2008259352.tif 000010
【図３】
2008259352.tif 000011
【図４】
2008259352.tif 000012
【図５】
2008259352.tif 000013
【図６】
2008259352.tif 000014